(57)【要約】【課題】処理工程が少なく、高精度で正確な彫刻溝を形成することができ、しかも大量生産に適したインプリント部材の製造方法とインプリント部材を提案する。【解決手段】基材の表面に、水素を１２〜３０原子％含み、残部が炭素からなるアモルファス状ＤＬＣ膜を被覆形成し、その後、該ＤＬＣ膜の表面に直接、レーザビームを照射して、幾何学模様などからなる彫刻溝を彫刻することによってインプリント部材を製造する。このインプリント部材によれば、溝形状を合成樹脂層上に正確にかつ高精度に転写することが可能であり、低価格で大量生産に適する。【選択図】図２
2010240864.tif 000002
【特許請求の範囲】
【請求項１】
基材の表面に、炭素と水素を主成分とするアモルファス状炭素水素固形物の堆積層からなるＤＬＣ膜を被覆形成し、その後、このＤＬＣ膜の表面に、直に、レーザビーム熱源を照射することによって、微細な凹凸や幾何学的模様などの工学的模様からなる彫刻溝を形成することを特徴とするインプリント部材の製造方法。
【請求項２】
前記ＤＬＣ膜は、高周波・高電圧パルス重畳型プラズマＣＶＤ装置を使って、炭化水素系ガスから気相析出させた水素を１３〜３０原子％含み、残部が炭素からなるアモルファス状炭素水素固形物微粒子の堆積膜であることを特徴とする請求項１に記載のインプリント部材の製造方法。
【請求項３】
前記ＤＬＣ膜は、厚さが３〜５０μｍであることを特徴とする請求項１または２に記載のインプリント部材の製造方法。
【請求項４】
前記ＤＬＣ膜は、残留応力値が１．０ＧＰａ以下であり、硬さがＨｖ７００〜３０００程度であることを特徴とする請求項１〜３のいずれか１に記載のインプリント部材の製造方法。
【請求項５】
前記ＤＬＣ膜の表面粗さが、Ｒａ：０．１μｍ以下であることを特徴とする請求項１〜４のいずれか１に記載のインプリント部材の製造方法。
【請求項６】
前記ＤＬＣ膜の表面を、レーザビーム照射に先立って研磨し平滑化することを特徴とする請求項１〜５のいずれか１に記載のインプリント部材の製造方法。
【請求項７】
前記彫刻溝は、ＤＬＣ膜の表面に、ＣＯ２レーザ、ＹＡＧレーザ、Ａｒレーザ、エキシマレーザおよび半導体レーザのうちから選ばれるいずれか１種のレーザビーム熱源を照射して形成したものであることを特徴とする請求項１〜６のいずれか１に記載のインプリント部材の製造方法。
【請求項８】
前記基材は、金属・合金（Ｓｉ含む）合成樹脂、ガラス、石英、焼結炭素、陶磁器、金属炭化物から選ばれる１種以上のものであることを特徴とする請求項１〜７のいずれか１に記載のインプリント部材の製造方法。
【請求項９】
前記基材は、Ｒａ≦０．１μｍ、Ｒｚ≦０．５μｍの表面粗さを有することを特徴とする請求項１〜８のいずれか１に記載のインプリント部材の製造方法。
【請求項１０】
基材と、その表面に被覆形成された、アモルファス状炭素水素固形物微粒子の堆積層であるＤＬＣ膜とからなり、そのＤＬＣ膜の表面に直接、レーザビーム熱源を照射して彫刻加工して形成される工学的模様からなるレーザビーム彫刻溝を設けてなることを特徴とするインプリント部材。
【発明の詳細な説明】
【技術分野】
【０００１】
本発明は、光ディバイスや磁気記録ディバイス、培養ディバイスなどの産業分野において行われる超精密パターンの微細加工やそれの転写技術であるナノ加工を行う技術に関し、新規なインプリント部材の製造方法とインプリント部材を提案する。
【背景技術】
【０００２】
近年、集積回路を高精度に加工してなる半導体加工製品、光導波路や導光板などの光ディバイス、パターンメディアなどの磁気記録ディバイス、さらには再生医療における細胞の培養ディバイスの分野においては、ナノインプリント技術が注目され、この技術に関する精力的な研究が行われている。
【０００３】
ナノインプリント法は、ナノメートル（ｎｍ）からミクロンメートル（μｍ）スケールの構造を、簡単かつ低コストで加工できる特徴がある。そのナノインプリント法としては、熱サイクル方式（熱インプリント法）と光硬化方式（光インプリント方式）がよく知られている。そのうち、前者の熱サイクル方式は、転写する樹脂材料として熱可塑性樹脂を使用し、ガラス転移温度以上に加熱して軟化させた樹脂に対して金型をプレスして加工する技術である。
【０００４】
一方、後者の光硬化方式は、樹脂材料として感光性樹脂を用い、金型をプレスした状態で紫外線を照射して樹脂を硬化させることにより、金型の模様を樹脂に転写する技術である。
【０００５】
このようなナノインプリント法は、最近、フォトリソグラフィの技術やエレクトロンビーム照射、イオンビーム照射などによる金型基材に対する彫刻法に代わって、設備費が安価であることから、研究開発が盛んに行われるようになってきた。
【０００６】
（１）例えば、特許文献１では、シリコン支持体の表面に、ＣＶＤ法によってＳｉＣ膜を被覆形成し、その後、その表面をプラズマエッチング加工によって微細加工を行い、さらに、その表面にＴｉやＮｉ、Ｐｔなどの金属薄膜を電気めっき法によって形成し、この金属薄膜を陽極酸化することにより、被加工面の水濡れ性を向上させる方法を開示している。
（２）特許文献２には、光硬化ナノインプリント用モールドとして、石英基板の凹凸表面に、ＰＶＤ法によって光触媒機能を有するＴｉＯ２を被覆して樹脂との剥離性を向上させる技術が開示されている。
（３）特許文献３には、熱／光ナノインプリント法で使用するスタンパー（押型）の表面に、ＤＬＣ膜を被覆形成して転写制度を向上させた技術が開示されている。
（４）特許文献４には、微細加工を行ったＳｉＯ２膜の表面にフッ素を注入したＤＬＣ膜を形成することによって、その表面の水濡れ性を向上させた技術が開示されている。
（５）特許文献５には、Ａｌ基材などの表面を陽極酸化させ、その陽極酸化膜面に発生する微細な空隙内に過酸化ベンゾイルやメタアクリル酸メチルモノマーを含浸させた後、これらを固化し、次いでアルカリ水溶液によって陽極酸化膜のみを溶解除去する技術が開示されている。なお、この技術によれば、Ａｌ基材の表面に、過酸化ベンゾイルとメタアクリル酸メチルモノマーからなる有機質の固形物を無定形状態に残存させることができ、これを利用する方法の採用も可能である。
（６）特許文献６には、ロール基材の表面に熱／光ナノインプリント法によって微細な凹凸をつくり、そのロールの回転によって、樹脂の表面に連続的に転写する技術が開示されている。
【先行技術文献】
【特許文献】
【０００７】
【特許文献１】特開２００８−４７７９７号公報
【特許文献２】特開２００７−１４４９９５号公報
【特許文献３】特開２００６−３２４２３号公報
【特許文献４】特開２００７−３２０１４２号公報
【特許文献５】特開２００８−２２９８６９号公報
【特許文献６】特開２００７−２８１０９９号公報
【発明の概要】
【発明が解決しようとする課題】
【０００８】
本発明は、上述した従来技術が抱えている下記のような課題の解決を目指すものである。
（１）熱インプリント法では、熱可塑性樹脂を加熱、軟化させたのち金型プレスを行うため、金型と基板との熱膨張係数差に起因する熱歪の発生によって転写精度が低下する。
（２）光インプリント法では、紫外線を受けた感光性樹脂が硬化する際に、収縮現象が起ると共に、この該感光性樹脂と基材との膨張係数差によって転写精度が低下する。
（３）熱および光インプリント法では、微細な凹凸や模様を彫刻した金型を樹脂に押圧して転写する工程が必須である。このため金型への彫刻精度、正確性が製品の良否を左右するが、彫刻工程に長時間を要し、生産性が悪い。
（４）金型の基材として、金属、半金属としての珪素（Ｓｉ）、非金属としての炭化珪素（ＳｉＣ）などが使用されているが、それぞれの基材によって、また用途によって彫刻技術が異なり、これが生産性の低下を招いている。
（５）ＳｉＣのような薄膜については、これをＣＶＤやＰＶＤ法などの方法によって生成させたものである場合、ＳｉＣ薄膜に彫刻を行うと、膜中の残留応力によって、彫刻時に大きく変形したり、膜の剥離や割れが発生して金型として使用できなくなる。
（６）ＣＶＤ法やＰＶＤ法、電気めっき法、陽極酸化法などの表面処理法については、これらは何れも多くの時間を要することに加え、ときには環境汚染原因となる薬液を使用するため、生産コストや環境対策コストの上昇を招く。
（７）Ａｌ基材の表面に多孔質な陽極酸化膜を形成し、その空隙部に有機物を充填した後、酸化膜のみを溶解除去する技術では、酸化膜の空隙形状、大きさなどの制御が不可能であり用途が限定されている。また、この方法は、陽極酸化処理用の薬剤をはじめ、酸化膜を溶解除去してアルカリ溶液を使用するため、環境汚染対策が必須となり、コスト高になる。
【課題を解決するための手段】
【０００９】
従来技術が抱えている上述した課題を解決するため鋭意研究した結果、発明者らは、以下に述べるような解決手段に想到した。即ち、本発明は、平滑な無機質（金属やガラス、石英、セラミックスなど）または有機質（合成樹脂）の表面に、炭素と水素を主成分とするアモルファス状炭素水素固形物の堆積層からなるＤＬＣ膜を被覆形成し、その後、このＤＬＣ膜の表面に、直に、レーザビーム熱源を照射することによって、微細な凹凸や幾何学的模様などの工学的模様からなる彫刻溝を形成し、これによって、従来の金型（スタンパー）に相当する原型を作成し、これをインプリント部材とする方法である。
【００１０】
本発明においてはまた、
（１）工学的模様を彫刻される前記ＤＬＣ膜は、高周波・高電圧パルス重畳型プラズマＣＶＤ装置を使って、炭化水素系ガスから気相析出させた水素を１３〜３０原子％含み、残部が炭素からなるアモルファス状炭素水素固形物微粒子の堆積した膜であること、
（２）前記ＤＬＣ膜は、厚さが３〜５０μｍであること、
（３）前記ＤＬＣ膜は、残留応力値が１．０ＧＰａ以下であり、硬さがＨｖ７００〜３０００程度であること、
（４）レーザビーム彫刻溝が形成される前記ＤＬＣ膜の表面粗さが、Ｒａ：０．１μｍ以下であること、
（５）前記ＤＬＣ膜の表面を、レーザビーム照射に先立って研磨し平滑化すること、
（６）前記彫刻溝は、ＤＬＣ膜の表面に、ＣＯ２レーザ、ＹＡＧレーザ、Ａｒレーザ、エキシマレーザおよび半導体レーザのうちから選ばれるいずれか１種のレーザビーム熱源を照射して形成したものであること、
（７）前記基材は、金属・合金（Ｓｉ含む）合成樹脂、ガラス、石英、陶磁器、焼結炭素、金属炭化物から選ばれる１種以上のものであること、
（８）前記基材は、Ｒａ≦０．１μｍ、Ｒｚ≦０．５μｍの表面粗さを有すること、
上記の解決手段を採用することが望ましい。
【００１１】
本発明はまた、基材と、その表面に被覆形成された、アモルファス状炭素水素固形物微粒子の堆積層であるＤＬＣ膜とからなり、そのＤＬＣ膜の表面に直接、レーザビーム熱源を照射して彫刻加工して形成される工学的模様からなるレーザビーム彫刻溝を設けてなることを特徴とするインプリント部材である。
なお、上記の（１）〜（７）は、このインプリント部材についてもそのまま適用される解決手段の１つである。
【発明の効果】
【００１２】
本発明によれば、次のような効果が期待できる。
（１）レーザビーム熱源によって彫刻加工された工学的模様の彫刻溝は、硬くかつ耐摩耗性に優れたＤＬＣ膜の上に直接形成されたものであるため、形崩れすることなく、溝形状を長期間にわたって正確に維持し得るので、彫刻加工状態のままでインプリント用部材として用いることが可能であり、またその寿命が長い。
（２）レーザビーム彫刻溝が、ＤＬＣ膜上に、レーザビーム熱源によって直接、彫刻加工されるため、従来のプロセスに比較して工程が少なく生産効率が高い。
（３）ＤＬＣ膜表面に直接形成した彫刻溝は、レーザビーム熱源の照射によって得られるものであるため、加工速度が速く、溝形状の精度、正確性にも優れている。
（４）彫刻溝は、ＤＬＣ膜に対し直接、レーザビームを照射することによって容易に形成され、また、照射部のＤＬＣ膜は、ＣＯ２やＨ２Ｏなどの気体となって大気中へ揮散するため、微細な溶融塊の残留もなく、正確で美しい彫刻ができる。
（５）インプリント部材表面に形成されたＤＬＣ膜は、使用後に７００℃以上に加熱することで容易に分解ガス化させることができるため、産業廃棄物の発生が少なく廃棄物処理が簡単で、環境汚染が少ない。
（６）インプリント部材は、その表面が酸やアルカリ、有機溶剤に対して優れた耐食性を有するＤＬＣ膜で形成されているため、変質したり、彫刻した模様が変形するようなことがない。
（７）インプリント部材表面がＤＬＣ膜で被覆されているため、部材の化学的安定性が高く、バイオ工学や医療分野などへの応用も可能である。
（８）本発明で用いるＤＬＣ膜は、水素を１３〜３０原子％含有するアモルファス状炭素水素固形物微粒子からなるものであって、残留応力が１ＧＰａ以下であるから厚膜の形成も可能であり、高アスペクト比の彫刻を施してもＤＬＣ膜が変形したり、彫刻溝が形崩れするようなことがない。
（９）インプリント部材の表面に形成されるＤＬＣ膜というのは、電気伝導性の有無に拘らず容易に被覆形成することが可能であり、また、被処理体（部材）の形状がシート状、板状はもとより、角柱や円柱（ロール形状）であっても自由に積層できるため、広い産業分野において応用できる。
（１０）本発明の方法によれば、工学的模様が彫刻されたＤＬＣ膜を金型（スタンパー）として使うことができ、とくにＤＬＣ膜よりも硬度の低い各種の合成樹脂シートや板の表面に、彫刻形状を直接、押印して転写することができる。
（１１）本発明で用いるＤＬＣ膜は、例えば、常温で、Ｈｖ：１４００程度のものを、３００℃に加熱したときには、Ｈｖ：２７０００程度に上昇する性質があるので、高温環境下での使用にも十分な耐久性がある。
【図面の簡単な説明】
【００１３】
【図１】従来のインプリント処理工程（ａ）、（ｂ）と本発明の処理工程（ｃ）を比較する図である。（ａ）は熱可塑性樹脂を用いたインプリント法であり、（ｂ）は感光性樹脂を用いたインプリント法であり、（ｃ）はＤＬＣ膜に直接、レーザビーム彫刻を行った本発明に係るインプリント法である。
【図２】本発明に係るインプリント方法の作業工程図である。
【図３】（ａ）は、基材表面の粗さのＲｚ値が大きい場合におけるＤＬＣ膜の断面、（ｂ）は、Ｒａ値、Ｒｚ値とも小さい基材表面に被覆したＤＬＣ膜の断面である。
【図４】ＤＬＣ膜を被覆形成するためのプラズマＣＶＤ装置の概略図である。
【図５】レーザビーム熱源によって彫刻加工されたＤＬＣ膜表面の拡大ＳＥＭ像（線状彫刻）である。
【図６】レーザビーム熱源によって彫刻加工されたＤＬＣ膜表面の拡大ＳＥＭ像（ポケット型彫刻）である。
【図７】ＤＬＣ膜の残留応力の測定方法を示す略線図である。
【図８】スクラッチ試験後のＤＬＣ膜面に残存するスクラッチ疵の形態によって、密着性を評価するための見本である。
【図９】ＤＬＣ膜表面にレーザビーム彫刻溝を形成してなるローラーによって、合成樹脂の表面に彫刻を転写する工程を示す説明図である。
【発明を実施するための形態】
【００１４】
図１は、熱可塑性樹脂を用いる従来のインプリント法および感光性樹脂を用いる従来のインプリント方法と、本発明に係るＤＬＣ膜表面に直接、レーザビーム照射によって彫刻する本発明方法を対比したものである。この図において、（ａ）の熱サイクル方式のインプリント方法の工程では、基材表面の熱可塑性樹脂層を加熱する工程、この樹脂層への金型による加圧転写工程が必要になる。一方、図１（ｂ）の光インプリント方法では、感光性樹脂層への金型による加圧転写工程に加えて、紫外線照射処理工程を必須となる。しかも、両方法とも、別途、金型への微細彫刻加工の工程が必要となり、全工程を実施するには、極めて多くの工数と時間、また経費を必要とすることがわかる。
これに対し、（ｃ）の本発明に係る方法は、基材表面に被覆したＤＬＣ膜の表面に対し、直接、レーザビーム照射による彫刻加工を行う工程のみからなるので、工程が極めて簡素で、経済的効果は頗る大きい。
【００１５】
図２は、本発明方法を実施するための代表的な処理工程を示したものである。この例は、表面を平滑に仕上げた金属、セラミックス等からなる基材を、洗浄や脱脂などの操作によって清浄化し、その後、この清浄化した基材表面に対してＤＬＣ膜を被覆形成する。その後、ＤＬＣ膜の表面に、レーザビーム熱源を用いて工学的模様からなるレーザビーム彫刻溝を直接形成することによって、インプリント部材を製造する方法を示すものである。
【００１６】
以下、図２に示す処理工程に従って、具体的に説明する。
（１）インプリント部材として使用できる基材；
本発明で使用することが可能な基材は、下記のものが好適に用いられる。
（ａ）金属質：Ｃｒ、Ｍｏ、Ｔｉ、Ｔａ、ＷあるいはＳｉなどの金属およびその合金、または、これらの金属、合金類に電気めっき法、ＣＶＤ法、ＰＶＤ法などによって所望の皮膜を被覆形成してなるもの、
(ｂ)有機質：各種の合成樹脂、
(ｃ)セラミックス：ＷＣ、ＴｉＣ、ＴａＣ、ＳｉＣ、ＭｏＣ、ＴａＣなどの炭化物、あるいは上記基材の表面に該炭化物をＣＶＤ法等の溝膜形成法により被覆したもの、
(ｄ)その他の無機材料：焼結炭素、陶磁器、ガラス、石英などのＳｉＯ２を含む無機材料、あるいはこれらの無機材料をＰＶＤ法などによって被覆したもの、
（ｅ）上記基材の表面に溶射皮膜を被覆したもの、
【００１７】
上記基材は、これらの表面を脱脂、水洗などによって、油脂類や微細な異物、粉塵などを完全に除去する。特に、金属製基材の表面は、研削、研磨後、さらに必要に応じてポリッシングや電解研磨によって、表面粗さＲａ≦０．１μｍ、Ｒｚ≦５．０μｍに調整することが好ましい。それは、これらの基材表面の粗度が粗いと、その表面に被覆形成されるＤＬＣ膜に致命的な欠陥が発生するからである。
【００１８】
図３は、研削あるいは研削−研磨した基材（溶射皮膜）表面に、ＤＬＣを形成した場合の断面を模式的に示したものである。図３（ａ）は、Ｒａ値は低くても、Ｒｚ値が高いため、ＤＬＣ膜の表面に突き出る突起３５があったり、また、表面近傍近くに達する突起３３が存在する状態を示したものである。このような粗い表面に被覆したＤＬＣ膜をレーザビームによって彫刻を行うと、前記突起３３、３５の影響を受けやすく、良好な彫刻面は得られない。一方、図３（ｂ）は、Ｒａ値、Ｒｚ値ともに低く、このような表面に被覆したＤＬＣ膜は下地の影響を受けない膜になることを示したものである、この図３（ｂ）では、Ｒｚ値を示す突起３３の高さが、ＤＬＣ膜厚の５０％未満程度である。従って、好ましくは、このような状態のＤＬＣ膜に対して、レーザビーム照射して工学的模様を彫刻する。ここで、図示の３１は、金属質基材、３２はＲａで示される表面粗さ、３３はＲｚで示される表面粗さ、３４はＤＬＣ膜、３５はＤＬＣ膜で被覆できなかったＲｚで表示される粗さの突起である。
【００１９】
なお、金属の皮膜（Ｍｏ、Ｃｒなど）や炭化物（ＳｉＣ、ＭｏＣなど）をＣＶＤ法やＰＶＤ法で被覆形成したものであっても、その基材表面の粗度が大きい場合には、被覆物の表面も必然的に粗くなるので、平滑面に仕上げておくことは重要である。この点、合成樹脂製のシートやフィルム、ガラスや石英板などは、それぞれの製造工程において、すでに平滑化処理した状態と同程度のものが多く、この場合、平滑化処理は省略できる。
【００２０】
（２）ＤＬＣ膜の被覆形成処理；
この工程は、上記基材表面に対しＤＬＣ膜を被覆形成する処理である。一般に、ＤＬＣ膜の形成方法は、イオン蒸着法、アークイオンプレーティング法、プラズマブースタ法および高周波・高電圧パルス重畳型プラズマＣＶＤ法（以下、単に「プラズマＣＶＤ法」と呼ぶ）などの方法が知られているが、発明者らが種々実験した結果、本発明の目的に適した厚膜のＤＬＣ膜の形成には、前記「プラズマＣＶＤ法」がよいことを確認したので、以下この方法とその装置について説明する。
【００２１】
図４は、本発明の目的に適したＤＬＣ膜の被覆形成方法を実施するためのプラズマＣＶＤ装置の一例を示す略線図である。図示例にかかるプラズマＣＶＤ装置は、主として、接地された反応容器４１と、この反応容器４１内に高電圧パルスを印加するための高電圧パルス発生電源４４、被処理体（以下、「製版ロール」という）４２の周囲に、炭化水素系ガスプラズマを発生させるためのプラズマ発生電源４５が配設されているほか、導体４３および製版ロール４２に高電圧パルスおよび高周波電圧の両方を同時に印加するための重畳装置４６が、高電圧パルス発生電源４４とプラズマ発生電源４５との間に介装配置されている。なお、導体４３および製版ロール４２は、高電圧導入部４９を介して重畳装置４６に接続されている。
【００２２】
このプラズマＣＶＤ装置は、反応容器４１内に成膜用の有機系ガスを導入するためのガス導入装置（図示せず）および、反応容器４１を真空引きする真空装置（図示せず）が、それぞれバルブ４７ａおよび４７ｂを介して反応容器４１に接続される。
【００２３】
このプラズマＣＶＤ装置を用いて、被処理体の表面にＤＬＣ薄膜を成膜させるには、まず、被処理体（基材）４２を反応容器４１内の所定位置に設置し、真空装置を稼動させて該反応容器４１内の空気を排出して脱気した後、ガス導入装置によって有機系の炭化水素ガスを該反応容器４１内に導入する。
【００２４】
次いで、プラズマ発生用電源４５からの高周波電力を被処理体４２に印加する。なお、反応容器４１は、アース線４８によって電気的に中性状態にあるため、被処理体４２は、相対的に負の電位を示すこととなる。このためプラズマ中のプラスイオンは、負に帯電した被処理体４２のまわりに発生することになる。
【００２５】
次いで、高電圧パルス発生装置４４からの高電圧パルス（負の高電圧パルス）を被処理体４２に印加すると、有機系の炭化水素ガスのプラズマ中のプラスイオンは、被処理体４２の表面に誘引吸着される。このような操作によって、被処理体の表面にＤＬＣ膜が形成されるが、発明者らはこの現象につき、以下の（ａ）〜（ｄ）のプロセスを経て形成されるものと推定している。
【００２６】
（ａ）導入された炭化水素ガスのイオン化（ラジカルと呼ばれる中性な粒子も存在する）がおこり、
（ｂ）炭化水素ガスから変化したイオンおよびラジカルは、負の電圧が印加された被処理体４２の表面に衝撃的に衝突し、
（ｃ）衝突時のエネルギーによって、結合エネルギーの小さいＣ−Ｈ間が切断され、その後、活性化されたＣとＨが重合反応を繰り返して高分子化し、炭素と水素を主成分とするアモルファス状の炭素水素固形物微粒子を気相析出し、
（ｄ）上記（ｃ）の反応が起こると、被処理体の表面にアモルファス状の炭素と水素を主成分とする固形物（微粒子）の堆積層（皮膜）からなるＤＬＣ膜が形成されることとなる。
【００２７】
なお、上記プラズマＣＶＤ装置では、高電圧パルス発生電源４４の出力電力を下記（ａ）〜（ｄ）のように変化させることによって、被処理体４２に対して金属等のイオン注入を実施することができる。例えば、被処理体が金属質の場合には、Ｔｉ、Ｓｉ、Ｃｒ、Ｎｂ、Ｃなどのイオンを注入すれば、その表面に被覆形成させるＤＬＣ膜の密着性を向上させることが可能である。
【００２８】
（ａ）イオン注入を重点的に行う場合：１０〜４０ｋＶ
（ｂ）イオン注入と皮膜形成の両方を行う場合：５〜２０ｋＶ
（ｃ）皮膜形成のみを行う場合：数百Ｖ〜数ｋＶ
（ｄ）スパッタリングなどを重点的に行う場合：数百Ｖ〜数ｋＶ］
（ｅ）前記高電圧パルス発生源４４では、パルス幅：１μｍｓｅｃ〜１０ｍｓｅｃ、パルス数：１〜複数回のパルスを繰り返すことも可能である。
（ｆ）プラズマ発生用電源４５の高周波電力の出力周波数は、数十ｋＨＺから数ＧＨｚの範囲で変化させることができる。
【００２９】
このプラズマＣＶＤ処理装置の反応容器４１内に導入する成膜用有機系ガスとしては、以下の（イ）〜（ロ）に示すような炭化水素系ガスを単独または２種以上の混合ガスを用いる。
【００３０】
（イ）常温（１８℃）で気相状態のもの
ＣＨ４、ＣＨ２ＣＨ２、Ｃ２Ｈ２、ＣＨ３ＣＨ２ＣＨ３、ＣＨ３ＣＨ２ＣＨ２ＣＨ３
（ロ）常温で液相状態のもの
Ｃ６Ｈ５ＣＨ３、Ｃ６Ｈ５ＣＨ２ＣＨ、Ｃ６Ｈ４（ＣＨ３）２、ＣＨ３（ＣＨ２）４ＣＨ３、Ｃ６Ｈ１２、
Ｃ６Ｈ４Ｃl
【００３１】
上記の反応容器４１内への導入ガスは、常温で気相状態のものは、そのままの状態で反応容器４１内に導入できるが、液相状態の化合物はこれを加熱してガス化させ、そのガス（蒸気）を反応容器４１内へ供給することによってＤＬＣ膜を形成することができる。
【００３２】
前記ＤＬＣ膜を構成する炭素と水素含有量の比率；
ＤＬＣ膜は、硬く耐摩耗性に優れているものの成膜時に大きな残留応力が発生するため、柔軟性に欠ける特性がある。このため、ＤＬＣ膜に局部的な微小欠陥が発生したり、また、レーザによる彫刻時に、僅かな彫刻形状差が局部的に発生したりすると、ＤＬＣ膜は、残留応力によって剥離しやすくなるので、残留応力を軽減させることが重要である。
【００３３】
この対策として、本発明では、ＤＬＣ膜を形成する炭素と水素の割合に注目し、特に、水素含有量を全体の１３〜３０原子％に制御することによって、ＤＬＣ膜に耐磨耗性とともに柔軟性を付与することにした。具体的には、このＤＬＣ膜中に含まれる水素含有量を１３〜３０原子％とし、残部を炭素含有量とした。なお、このような組成のＤＬＣ膜を形成するには、成膜用の炭化水素系ガス中に占める炭素と水素含有比が異なる化合物を混合することによって果すことができる。
【００３４】
このような前記水素含有量であるＤＬＣ膜は、その表面硬さが、マイクロビッカース硬さで、Ｈｖ：７００〜３０００の範囲となるので、工具鋼などに形成されるＤＬＣ膜に比較すると、はるかに軟質であり、ある程度の変形にも耐える柔軟性もある。
【００３５】
以上説明したような方法で基材表面に被覆形成されるＤＬＣ膜は、３〜５０μｍの範囲内の厚さにすることが適当である。この理由は、膜厚が３μｍ以下では、レーザビーム熱源によって彫刻加工したレーザビーム彫刻溝のアスペクト比を大きくすることができなくなると共に、基材表面の“うねり”や僅かな変形の影響を受け易くなるためである。また、レーザビーム熱源による彫刻加工精度の僅かな狂いやＤＬＣ膜の局部的に発生するレーザの吸収率の相違によって、レーザビーム彫刻溝がＤＬＣ膜を完全に突き切って、基材まで達するおそれがあるためである。一方、膜厚が５０μｍより厚く成膜するには、長時間を要して生産コストの上昇を招いたり、ＤＬＣ膜の成長に伴う残留応力の増大による基材との接合力の低下の危険が考えられるからである。
【００３６】
本発明では、基材が非電気伝導体の合成樹脂板やそのシートあるいはそのフィルムである場合、その基材の表面にＤＬＣ膜を直接被覆形成するには、これらを金属板などに取り付けて操作すれば、恰も金属電極と同じように、これらの合成樹脂体の表面にＤＬＣ膜を被覆形成することができる。また、図４に示したプラズマＣＶＤ装置において、パルスの波形を正のみに制御することによっても、非電気伝導体の表面にＤＬＣ膜を被覆形成することが可能である。
【００３７】
なお、膜厚の大きい（例えば１０μｍ以上）ＤＬＣ膜を形成した場合、時として、その表面に微小な円形状の凸起物（例えば、Ｒｚ≦１．０μｍ）が複数個生成することがある。このような場合には、必要に応じて、図２に示すように、該円形状の凸起物を除去するためにバブ研磨（ポリッシング）などを行い、平滑な表面（例えば、Ｒａ≦０．１μｍ）に仕上げることが好ましい。
【００３８】
（３）ＤＬＣ膜へのレーザビーム彫刻加工処理；
（ａ）レーザビーム彫刻加工の概要
この処理は、基材表面へのＤＬＣ膜の被覆形成処理を終えた後、そのＤＬＣ膜の表面に対し直接、レーザビームを直接照射することにより、工学的な模様を彫刻する工程である。
【００３９】
この工程でレーザ光源として用いるのは、ＣＯ２レーザ、ＹＡＧレーザ、Ａｒレーザ、半導体レーザ、エキシマレーザなどの市販のレーザ加工用光源を用いることができる。得られる工学的模様の彫刻は、予めプログラムを組んだコンピュータによる自動操作によって行うことが推奨されるが、彫刻溝の大小（幅の深さ）の相違によっては、レーザビームの集光用レンズなどを手動によって調整しても差支えない。
【００４０】
該ＤＬＣ膜は、レーザビーム熱源の照射よって加熱されるが、その加熱が局所的に行われるため、非照射部にまで熱が伝導することがなく、加熱部の局部においてのみ、ＤＬＣ成分がＣＯ２、Ｈ２Ｏなどの気体となって輝散することになる。その結果、ＤＬＣ膜面には、とくにレーザビーム彫刻溝周辺に溶融残渣物が付着残存するようなことがなく、精密で正確な彫刻溝模様を形成することができる。
【００４１】
図５および図６は、本発明方法によって、レーザビーム彫刻を行ったＤＬＣ膜の外観ＳＥＭ像を示したものである。図示例のレーザビームの熱源としては、下記の仕様のものを用いたが、金属やセラミックスの彫刻に適用されるものに比較すると、比較的低出力のものでよい。
【００４２】
レーザ出力：５０Ｗ〜１ＫＷ
パルス周波数：１００００Ｍｚ〜５００００Ｈｚ
進行速度：０．１〜３００ｍｍ／ｍｉｎ
【００４３】
（ｂ）本発明に係る彫刻加工に適したＤＬＣ膜の残留応力
気相状態の炭化水素ガスから析出する固相状態のＤＬＣ膜には、必然的に残留応力が発生する。大きな残留応力を内蔵するＤＬＣ膜は、膜厚が大きくなるほど残留応力も大きくなるため、最終的には残留応力が膜の密着強さより大きくなって、ＤＬＣ膜が剥離するに至る。現在、ＤＬＣ膜の形成方法として多くの種類の装置が開発されているが、その適用条件の一つとして、ＤＬＣ膜の残留応力によって決定される限界膜厚がある。
【００４４】
特に、厚膜が比較的大きいＤＬＣ膜の場合、膜が形成できたとしても、レーザビームによって彫刻加工して得られたその凹部に残留応力が集中し、ＤＬＣ膜が局部的に破壊されたり、剥離することとなるので、ＤＬＣ膜の残留応力の許容値を決定することは非常に重要である。
【００４５】
このような理由から、発明者らは、つぎのような方法によって、ＤＬＣ膜の残留応力について評価する試験を行った。ＤＬＣ膜の残留応力の評価は、図５に示すように、試験片の一端を固定した短冊形の薄い石英基板（寸法：幅５ｍｍ×長さ５０ｍｍ×厚さ０．５ｍｍ）の一方の面に、ＤＬＣ膜を形成させ、成膜前後の石英基板の変位量（δ）を測定して、膜の残留応力を求めたものであり、具体的には、次のStoneyの式から残留応力（σ）を計算した。
【００４６】
2010240864.tif 000003
Ｅ：基板のヤング率＝７６．２ＧＰａ
ｖ：基板のポアソン比＝０．１４
ｂ：基板の厚さ＝０．５ｍｍ
ｌ：ＤＬＣ膜が形成された基板の長さ
δ：変位量
ｄ：ＤＬＣの膜厚
【００４７】
表１は、上記の方法によって求めた各種のＤＬＣ膜の残留応力値を要約したものである。この結果から明らかなように、アークイオンプレーティング法、イオン化蒸着法などの方法で形成されたＤＬＣ膜の残留応力は１０〜１８ＧＰａであるのに対して、前記プラズマＣＶＤ法で得られるＤＬＣ膜の残留応力は０．３０〜０．９８ＧＰａの範囲にあり、非常に低い残留応力値であった。
【００４８】
なお、この試験においてＤＬＣ膜の最大形成厚さを試みたところ、プラズマＣＶＤ法では、成膜時間は長くなるものの厚さ５０μｍの膜は形成できた。しかし、他の成膜では３μｍ厚さ以上の膜の形成は困難であった。
【００４９】
【表１】
2010240864.tif 000004
【００５０】
なお、残留応力測定後の試験片について、成膜されているＤＬＣ膜の表面に対して、レーザビーム照射を行うと、本発明に係るプラズマＣＶＤ法によって被覆形成された膜は、図５および図６に示したような彫刻は可能であったが、残留応力値の大きいＤＬＣ膜では彫刻加工を行った直後に皮膜が剥離した。
【実施例】
【００５１】
＜実施例１＞
この実施例では、ＤＬＣ膜の密着性と基材との関係を明らかにする。
（１）基材の種類
本発明例の基材として、以下の６種類を用いた。
（ａ）Ｃｒめっき膜（ステンレス鋼板上に１０μｍ厚に電気めっきしたもの）
（ｂ）Ｓｉ膜（厚さ１．０ｍｍ）
（ｃ）ガラス板（厚さ１．０ｍｍ）
（ｄ）石英板（厚さ１．０ｍｍ）
（ｅ）エポキシ樹脂板（厚さ２ｍｍ）
比較例の基材として、下記金属板を用いた。
（ｆ）Ｎｉ板（（厚さ０．５ｍｍ）
（ｇ）Ｃｕ板（（厚さ０．５ｍｍ）
【００５２】
なお、試験片としての寸法は、いずれも幅１０ｍｍ×長さ３０ｍｍであり、また、ＤＬＣ膜を形成する試験片は、Ｒａ：０．０５μｍ、Ｒｚ：０．０９μｍ未満の表面粗さに仕上げた。
【００５３】
（２）ＤＬＣ膜の形成方法と膜厚
ＤＬＣ膜は、図５に示すプラズマＣＶＤ装置を用い、すべての試験片に対して１０μｍの厚になるように形成した。
【００５４】
（３）ＤＬＣ膜の密着性試験方法と評価
ＩＳＯ２０５０２に規定されているスクラッチ試験を行い、ＤＬＣ膜表面に発生するスクラッチ疵の発生状況を目視、または拡大鏡で観察して評価した。また、その評価に当たっては、基材表面に形成したＤＬＣ膜のスクラッチ試験結果から、図８に示すようなスクラッチ疵の発生状態の写真を記録し、その写真に基づきＤＬＣ膜の密着強さを評価するための基準を作成した。この評価基準では、評価１が最も密着性の良好なＤＬＣ膜が示すスクラッチ疵であり、明確な疵の存在が認められない程度のものである。一方、評価４は、最も密着性の悪いＤＬＣ膜のスクラッチ疵を示したもので、疵の周辺部において、多くのＤＬＣ膜の剥離が観察されるものである。評価２、３は、評価１と評価４の中間程度の密着力を示す基準であり、いずれもスクラッチ疵周辺のＤＬＣ膜の剥離程度の多少によって区別したものである。
【００５５】
（４）試験結果
試験結果を表２に示した。この結果から明らかなように、比較例のＮｉ板、Ｃｕ板（Ｎｏ．７、８）の表面に形成したＤＬＣ膜の密着力の評価は、すべて４を示し、スクラッチ疵の周辺に多くのＤＬＣ膜の剥離が認められた。これに対して、本発明に係る基材試験片に形成されたＤＬＣ膜（Ｎｏ．１〜６）は、そのほとんどが評価１であり、良好なＤＬＣ膜の密着性が得られることが確認された。
【００５６】
【表２】
2010240864.tif 000005
【００５７】
＜実施例２＞
この実施例は、構造用炭素鋼（ＳＳ４００）の表面に、電気Ｃｒめっき膜を１０μｍの厚さで被覆した後、その表面に水素含有量を変化させて得られるＤＬＣ膜を形成し、その水素含有量と基材の曲げ変形に対する抵抗およびその後の耐食性の変化について明らかにするものである。
【００５８】
（１）供試基材およびＤＬＣ膜の性状
供試試験片として、ＳＳ４００鋼（寸法  幅１５ｍｍ×長さ７０ｍｍ×厚さ１．２ｍｍ）の表面に、電気めっき法によってＣｒ膜を１０μｍ厚さに被覆したものを用いた。この試験片の全面に対して、水素含有量が５〜３０原子％で残部が炭素成分であるＤＬＣ膜を、図５に示すプラズマＣＶＤ法で５μｍ厚さで被覆した。
【００５９】
（２）試験方法およびその条件
ＤＬＣ膜を形成した試験片を中心から１８０°の曲げ変形を与え（Ｕベンド形状）、曲げ部のＤＬＣ膜の表面を２０倍の拡大鏡で観察し、膜面の“ひび割れ”や“剥離”“浮き上り”などの有無を調査した。また、観察後の曲げ試験片を５％ＨＣｌ水溶液中に浸漬し、室温（２０℃）で４８時間放置し、ＨＣｌ水溶液中に溶出する金属イオンの有無を目視および化学分析によって調べた。
【００６０】
（４）試験結果
試験結果を表３に要約した。この結果から明らかなように、水素含有量の少ないＤＬＣ膜（Ｎｏ．１、２）は、１８０°の変形を与えると、微細なひび割れを発生し、局部的に浮き上っている状態にあることが観察され、柔軟性に乏しいことが判明した。一方、曲げ試験後の試験片を５％ＨＣｌ水溶液中に浸漬すると、ひび割れや浮き上り状態のＤＬＣ膜試験体では、金属基材からＦｅとＣｒの溶出によってＨＣｌ水溶液が無色から黄色に変化した。念のため黄色化したＨＣｌ水溶液を化学分析したところ鉄とクロムの存在が確認された。
【００６１】
これに対して、水素含有量が１３〜３０原子％であるＤＬＣ膜試験片では、１８０°に曲げても健全な状態を示すとともに、この曲げ試験片を５％ＨＣｌ水溶液中に浸漬しても水溶液の色調は変化することはなかった。この結果から水素を１３〜    原子％含むＤＬＣ膜は曲げ変形によって欠陥が発生せず、また、ＤＬＣ膜自体にもピンホールなどがなく優れた環境遮断性を有していることが判明した。
【００６２】
【表３】
2010240864.tif 000006
【産業上の利用可能性】
【００６３】
本発明に係るＤＬＣ膜へのレーザビーム照射による微細彫刻溝を形成する技術は、インプリント部材の製造技術としてだけでなく、例えば、印刷用凹版、凸版の彫刻への応用が可能である。また、機械装置の軸受やシャフト類などの摺動部にＤＬＣ膜を被覆形成した後、この膜にレーザビーム熱源によって螺旋形の溝を加工して潤滑油の通路を形成する技術としても利用できる。
さらに、本発明方法に係るＤＬＣ膜表面にレーザビーム彫刻溝を形成してなる部材は、下記の産業分野において使用されることが期待される。
【００６４】
（１）電子ディスプレイ関係：表面無反射構造体、フーリエレンズ、拡散板、カラーフィルター、高輝度フロントライト、配向膜、フレネルレンズ、基板液晶
（２）光メディア関係：ＤＶＤピックアップ、分波格子、高密度磁気ディスク、シングルモールド光導波路、マルチモード光導波路、光インターコネクション、光バックブレーン
（３）ライフサイエンス関係：微生物検出チップ、細胞培養シート、指紋センサーアレイ、たんぱくチップ、マイクロフィルター、血液検査チップ、ナノピラー
（４）半導体・電子回路他：高分子電解質膜、シートモールド、滑り難い床材、高密度プリント基板、燃料電池用セパレータ、マイクロ集光太陽電池、有機半導体レーザ共振器
【００６５】
また、図９は本発明に係るレーザビーム彫刻溝を形成してなるＤＬＣ膜の応用例として、このＤＬＣ膜を被覆してなるローラーによる軟質合成樹脂シート面への彫刻転写例を示したものである。
【符号の説明】
【００６６】
３１  基材
３２  表面粗さ（Ｒａ）
３３  表面粗さ（Ｒｚ）
３４  ＤＬＣ膜
３５  ＤＬＣ膜で被覆できなかったＲｚで表示される粗さの凸部
４１  反応容器
４２  ロール（被処理体）
４３  導体
４４  高電圧パルス発生源
４５  プラズマ発生源
４６  重畳装置
４７ａ、４８ｂ  バルブ
４８  アース線
４９  高電圧導入端子
【図１】
2010240864.tif 000007
【図２】
2010240864.tif 000008
【図３】
2010240864.tif 000009
【図４】
2010240864.tif 000010
【図５】
2010240864.tif 000011
【図６】
2010240864.tif 000012
【図７】
2010240864.tif 000013
【図８】
2010240864.tif 000014
【図９】
2010240864.tif 000015